(57)【特許請求の範囲】
【請求項１】
ポリエチレンオキサイドの架橋物からなる水に不溶性の樹脂であり、 300℃以下の温度で溶融加工が可能で、かつ自重の20倍以上の吸水能力を有する熱可塑性吸水性樹脂を芯成分、ポリアミドを鞘成分とし、芯／鞘複合重量比が１／７〜１／14であることを特徴とする吸放湿性に優れた芯鞘型複合繊維。
【発明の詳細な説明】
【０００１】
【発明の属する技術分野】
本発明は、高吸湿性と放湿性とを有し、衣料用途に好適な染色堅牢度に優れた芯鞘型複合繊維に関するものである。
【０００２】
【従来の技術】
近年、高付加価値の衣料用繊維として、従来の吸湿性繊維の代表である木綿に相当する、あるいは木綿以上の吸湿性を有する繊維の要望が極めて高い。その特性としては、吸湿性はもちろんのこと、放湿性も要求されており、この要望を満たす繊維は未だ得られていないのが現状である。
【０００３】
ポリアミド繊維やポリエステル繊維に吸湿性を付与する試みは種々なされているが、その多くは、繊維の多孔化、異形化、中空化あるいは極細化等（例えば、繊維学会誌、50巻、Ｐ371 、1994）であり、木綿並みまでの吸湿性は得られていない。
【０００４】
また、親水性ポリマーと繊維形成性の良好な疎水性ポリマーとを複合紡糸することにより、親水性繊維を得ようとする試みもなされている。例えば、特公昭54− 38663号公報には、オレフィン変性ポリビニルアルコールを芯成分、疎水性熱可塑性樹脂を鞘成分とする親水性複合繊維が提案されている。しかし、ポリビニルアルコール系ポリマーの吸水率はせいぜい20〜30％程度であり、これを芯成分として用いても、十分な吸湿性を有する繊維とすることができない。また、この複合繊維において、ポリビニルアルコール系ポリマーとしてエチレン含有量の少ないものを用いると、溶融粘度が高くなって溶融紡糸性が低下し、操業性や得られる繊維の強度が低下し、一方、エチレン含有量の多いものを用いると、溶融紡糸性は良好となるが、水酸基の量が減るため、親水性が低下するという問題があった。
【０００５】
さらに、特公昭54− 38659号公報には、ポリビニルピロリドンを共重合したポリアミドと通常の疎水性ポリマーとからなる膨潤性複合繊維が開示されており、特公昭58−9166号公報には、ポリエチレングリコールを共重合したポリエステルと通常のポリエステルとからなる水膨潤性複合繊維が開示されている。しかし、これらの繊維は、吸水性は有していても、放湿性に乏しく、いつまでも濡れた感触があり、着心地が悪いという大きな欠点があり、衣料用途には適さないものであった。
【０００６】
【発明が解決しようとする課題】
本発明は、熱可塑性吸水性樹脂を吸水性成分として使用した、高吸湿性と放湿性とを有し、衣料用に好適な染色堅牢度に優れた複合繊維を提供しようとするものである。
【０００７】
【課題を解決するための手段】
本発明は、上記の課題を解決するもので、その要旨は、ポリエチレンオキサイドの架橋物からなる水に不溶性の樹脂であり、 300℃以下の温度で溶融加工が可能で、かつ自重の20倍以上の吸水能力を有する熱可塑性吸水性樹脂を芯成分、ポリアミドを鞘成分とし、芯／鞘複合重量比が１／７〜１／14であることを特徴とする吸放湿性に優れた芯鞘型複合繊維にある。
【０００８】
【発明の実施の形態】
以下、本発明について詳細に説明する。
【０００９】
本発明において、芯成分に使用される熱可塑性吸水性樹脂は、ポリエチレンオキサイドの架橋物からなる水に不溶性の樹脂であり、 300℃以下の温度で溶融加工が可能で、かつ自重の20倍以上の吸水能力を有するものである。
このような熱可塑性吸水性樹脂としては、住友精化社から「アクアコーク」の商品名で市販されている。
【００１０】
本発明の複合繊維において、鞘成分にはポリアミドが用いられる。ポリエチレンテレフタレート等の芳香族ポリエステルを鞘成分に用いると、芯／鞘複合重量比を大きくしないと、十分な吸放湿性を有する複合繊維が得られないばかりか、アルカリ減量処理において鞘部の割れ、芯部の熱可塑性吸水性樹脂の溶出が起こり、また、染色堅牢度の著しい低下が起こる。脂肪族ポリエステル、脂肪族ポリエステルと芳香族ポリエステルの混合物あるいは共重合体、スルホイソフタル酸等を共重合成分とした共重合ポリエステル等を鞘成分に用いると、アルカリ減量処理により、鞘成分の著しい減量が生じ、芯部の熱可塑性吸水性樹脂の著しい溶出が起こる。また、ポリエチレン、ポリプロピレン等のポリオレフィンは衣料用途に適さない。
【００１１】
鞘成分のポリアミドとしては、ナイロン６、ナイロン６６、ナイロン４６、ナイロン11、ナイロン12、ナイロン MXD６（ポリメタキシリレンアジパミド）等のホモポリマー及びこれらを主体とする共重合体もしくは混合物が好ましく用いられる。
【００１２】
本発明の複合繊維において、芯／鞘複合重量比を１／７〜１／14とすることが必要である。芯／鞘複合重量比がこれより小さいと、木綿と同等以上の吸放湿性を有する繊維を得ることが難しくなり、逆にこれを超えて大きくなると、染色堅牢度が著しく低下する。
【００１３】
図１は、本発明の複合繊維の具体例の断面を模式的に示す図であり、１は熱可塑性吸水性樹脂からなる芯成分、２はポリアミドからなる鞘成分を示す。
複合形態は、図１の (a)のような単芯型でも、(b) 及び(c) のような多芯型でもよいが、(a) に示す同心円芯鞘複合形態とすることが染色堅牢度及び製糸性の点から好ましい。
【００１４】
なお、本発明の繊維には、必要に応じて捲縮付与したり、着色剤、酸化防止剤等の添加剤を含有させたりすることができる。
【００１５】
【作用】
本発明の繊維は、吸放湿性の優れたポリエチレンオキサイドの架橋物からなる熱可塑性吸水性樹脂を、その特性が発揮される量で含有しているため、優れた吸放湿性を発現する。
また、前記のような芯鞘型複合繊維とすることにより、染色によってポリエチレンオキサイドの架橋物からなる熱可塑性吸水性樹脂中に浸透した染料は、鞘部のポリアミドによって吸着され、吸着された染料が放出されないため、良好な染色堅牢度を示すものと認められる。
【００１６】
【実施例】
次に、実施例により本発明を具体的に説明する。
なお、実施例における測定、評価法は、次のとおりである。
(1) ナイロン６の相対粘度
96％硫酸を溶媒とし、濃度１ｇ／dl、温度25℃で測定した。
(2) 「アクアコーク」の吸水能力
「アクアコーク」のペレットを直径 0.3mmのノズルを36孔有する紡糸口金から溶融吐出し、放流して得られた繊維状物を試料とし、20℃、相対湿度65％の条件下で24時間調湿した後重量Ｃ0 を測定する。その後、この試料をポリエチレン製不織布袋に入れて、20℃の水道水中に10分間浸漬して取り出し、定性濾紙に挟んで脱水した後重量Ｃを測定する（ティーバッグ法）。
そして、次式で吸水能力Ｑ（ｇ／ｇ）を算出する。
Ｑ＝（Ｃ−Ｃ0)／Ｃ
(3) 強伸度
島津製作所製オートグラフ DSS−500 型を用いて、試料長30cm、引張速度30cm／分で測定した。
(4) 吸放湿性
ウェール48本／2.54cm、コース44本／2.54cmの編組織のインターロック編物とし、常法によって精練した後、住友化学社製酸性染料 Suminol Milling Redを４％o.w.f.用いて、100 ℃で30分間染色する。
得られた染色編物について、温度 105℃で２時間乾燥して重量Ｗ0 を測定し、その後、温度25℃、相対湿度60％の条件下で２時間調湿して重量Ｗ1 を測定し、式▲１▼で初期水分率Ｍ0 を求める。
次に、この試料を温度34℃、相対湿度90％の条件下で24時間吸湿させた後、重量Ｗ2 を測定し、水分率Ｍ1 を式▲２▼で算出する。
その後、この試料を温度25℃、相対湿度60％の条件下でさらに24時間放置した後、重量Ｗ3 を測定し、放湿後の水分率Ｍ2 を式▲３▼で算出する。
Ｍ0 （％）＝〔 (Ｗ1 −Ｗ0)／Ｗ0 〕×100     ▲１▼
Ｍ1 （％）＝〔 (Ｗ2 −Ｗ0)／Ｗ0 〕×100     ▲２▼
Ｍ2 （％）＝〔 (Ｗ3 −Ｗ0)／Ｗ0 〕×100     ▲３▼
(5) 染色堅牢度
上記の染色編物について、染色堅牢度を次のJIS 規定に従って試験し、変退色及び汚染の程度を級で判定した。
耐光堅牢度    ：JIS L-0842
洗濯堅牢度    ：JIS L-0844
水堅牢度      ：JIS L-0846
アルカリ堅牢度：JIS L-0848
酸堅牢度      ：JIS L-0848
摩擦堅牢度    ：JIS L-0849
【００１７】
実施例１〜２、比較例１〜２
相対粘度 2.6のナイロン６（Ｎ６）を鞘成分、吸水能力28g/g の「アクアコーク」（ＡＱ）を芯成分とし、表１に示した芯鞘複合重量比で図１(a) に示すような同心円状の芯鞘複合繊維を製造した。
この際、紡糸温度を 250℃とし、24孔の紡糸口金を使用し、溶融紡出した糸条を15℃の空気を吹き付けて冷却し、油剤を付与した後、1300ｍ／分の速度で引き取った。引き取りローラと非加熱の延伸ローラとの間で、 3.0倍に延伸し、70ｄ／24ｆの糸条を得た。
【００１８】
比較例３
相対粘度 2.6のＮ６のみを用いて、上記の実施例１〜２と同様の方法で70ｄ／24ｆの糸条を得た。
【００１９】
上記の実施例及び比較例で得られた糸条の吸湿性及び染色堅牢度を評価した結果を表１に示す。
なお、表１には、参考例として木綿に関するデータを併記した。
【００２０】
【表１】
0003705644.tif 000002
【００２１】
【発明の効果】
本発明における熱可塑性吸水性樹脂は、他の成分と共重合することなく、それ自体で水に不溶性であり、かつ吸水能力が極めて高く、溶融加工可能なものである。したがって、ポリアミドとともに複合紡糸することにより、木綿と同等以上の高吸湿性と放湿性とを有する複合繊維を得ることが可能となる。
また、芯部の熱可塑性吸水性樹脂の量が少なく、鞘部がポリアミドで構成されているため、安価で、しかも鞘部の割れ、芯成分のアルカリ溶出の生じない、染色堅牢度の良好な高吸放湿性複合繊維が得られる。
【図面の簡単な説明】
【図１】本発明の複合繊維の具体例の断面を模式的に示す図である。
【符号の説明】
１  熱可塑性吸水性樹脂（芯成分）
２  ポリアミド（鞘成分）
【図１】
0003705644.tif 000003